(57)【特許請求の範囲】
【請求項１】
（Ａ）金属イオン、オキソアニオン、及びプロトン配位性分子を含み、前記オキソアニオン及び／又は前記プロトン配位性分子が、前記金属イオンに配位して配位高分子を形成しているプロトン伝導体と、
（Ｂ）エンジニアリングプラスチックを含む樹脂の樹脂フィラーと、
を含み、
前記樹脂が、ポリフッ化ビニリデン、ポリエーテルイミド、及びこれらの誘導体から成る群から選ばれる１種以上であり、
前記プロトン伝導体と前記樹脂フィラーとの重量比が、１：０．１〜３の範囲内であり、
膜厚が５０μｍ以上５００μｍ以下であることを特徴とするプロトン伝導膜。
【請求項２】
前記オキソアニオンが単量体であることを特徴とする請求項１に記載のプロトン伝導膜。
【請求項３】
前記オキソアニオンが、リン酸イオン、リン酸水素イオン、及びリン酸二水素イオンから成る群から選ばれる１種以上であることを特徴とする請求項１又は２に記載のプロトン伝導膜。
【請求項４】
前記プロトン配位性分子が、イミダゾール、トリアゾール、ベンズイミダゾール、ベンゾトリアゾール、及びこれらの誘導体から成る群から選ばれる１種以上であることを特徴とする請求項１〜３のいずれか１項に記載のプロトン伝導膜。
【請求項５】
前記プロトン配位性分子が、一般式R-NH2で表される第一級アミン、一般式R1(R2)-NHで表される第二級アミン、一般式R1 (R2)(R3)-Nで表される第三級アミン、炭素直鎖ジアミン、飽和環状アミン、及び飽和環状ジアミンから成る群から選ばれる１種以上であることを特徴とする請求項１〜３のいずれか１項に記載のプロトン伝導膜。
（R、R1、R2、R3は、それぞれ独立に、アルキル基、アリール基、脂環式炭化水素基、及び複素環基のうちのいずれかを示す。）
【請求項６】
前記金属イオンが、コバルトイオン、銅イオン、亜鉛イオン、及びガリウムイオンから成る群から選ばれる１種以上であることを特徴とする請求項１〜５のいずれか１項に記載のプロトン伝導膜。
【請求項７】
前記プロトン伝導体が、金属酸化物、有機ポリマー、及びアルカリ金属イオンから成る群から選ばれる１種以上である添加材料を含むことを特徴とする請求項１〜６のいずれか１項に記載のプロトン伝導膜。
【請求項８】
請求項１〜７のいずれか１項に記載のプロトン伝導膜から成る電解質を有する燃料電池。
【発明の詳細な説明】
【技術分野】
【０００１】
本発明は、伝導膜及び燃料電池に関する。
【背景技術】
【０００２】
現在、固体高分子型燃料電池システムの低コスト化、システムの簡素化の観点で、１００℃以上の作動温度でかつ無加湿、あるいは低加湿な条件で作動する電解質材料が望まれている。一方、従来の固体高分子型燃料電池は、パーフルオロカーボンスルホン酸に代表されるような、水を媒介としてイオン伝導を行う電解質を備えている。そのため１００℃以上、無加湿又は低加湿の作動条件では、十分なイオン伝導を発揮できない。
【０００３】
高温においても電解質に含有する水分の蒸発を抑制できるものとして、ゾルゲル多孔質ガラス（特許文献１参照）、リン酸塩ハイドロゲル（特許文献２参照）等が知られている。
【先行技術文献】
【特許文献】
【０００４】
【特許文献１】特開２００２−０９７２７２号公報
【特許文献２】特開２００３−２１７３３９号公報
【発明の概要】
【発明が解決しようとする課題】
【０００５】
しかし、特許文献１、２記載の技術では、水分の蒸発を抑制するためには、飽和水蒸気圧に近い加湿が必要であり、低加湿条件ではイオン伝導率、安定性においてまだ十分ではない。上記のように、従来の電解質材料では、１００℃以上で、かつ無加湿又は低加湿の作動条件において、良好なイオン伝導率と安定性が得られていないのが現状である。
【０００６】
本発明は以上の点に鑑みなされたものであり、１００℃以上でかつ無加湿でも使用できる伝導膜及び燃料電池を提供することを目的とする。
【課題を解決するための手段】
【０００７】
本発明の伝導膜は、（Ａ）金属イオン、オキソアニオン、及びプロトン配位性分子を含み、前記オキソアニオン及び／又は前記プロトン配位性分子が、前記金属イオンに配位して配位高分子を形成しているプロトン伝導体と、（Ｂ）エンジニアリングプラスチックを含む樹脂の樹脂フィラーとを含むことを特徴とする。
【０００８】
本発明の伝導膜は、高温（例えば１００℃以上）においても、高いイオン伝導率を有する。そのため、本発明の伝導膜から成る電解質を備えた燃料電池は、高温下でも使用できる。
【０００９】
また、本発明の伝導膜は、イオン伝導において、水を媒介としない。そのため、本発明の伝導膜から成る電解質を備えた燃料電池は、無加湿又は低加湿条件で使用でき、電解質の水分を管理するためのシステムが不要となる。
【００１０】
また、本発明の伝導膜は、薄膜化すること（例えば膜厚を５００μｍとすること）が容易である。そのため、伝導膜の膜抵抗を一層低減できる。
【図面の簡単な説明】
【００１１】
【図１】添加材料の１種である有機ポリマーを表す説明図である。
【図２】プロトン伝導体Ｘ１についてのＸ線結晶構造解析の結果を表す説明図である。
【図３】燃料電池の単セルの製造方法を表す説明図である。
【図４】燃料電池の単セルの構成を表す斜視図である。
【発明を実施するための形態】
【００１２】
本発明の実施形態を説明する。本発明の伝導膜は、（Ａ）金属イオン、オキソアニオン、及びプロトン配位性分子を含み、オキソアニオン及び／又はプロトン配位性分子が、金属イオンに配位して配位高分子を形成しているプロトン伝導体と、（Ｂ）エンジニアリングプラスチックを含む樹脂の樹脂フィラーとを含む。
【００１３】
本発明における金属イオンは特に限定されるものではないが、オキソアニオン及び／又はプロトン配位性分子との配位結合の形成しやすさの観点から、高周期の遷移金属イオンや典型金属イオンが好ましい。中でも、コバルトイオン、銅イオン、亜鉛イオン、及びガリウムイオンが好ましい。
【００１４】
本発明におけるオキソアニオンとしては、例えば、リン酸イオン、硫酸イオン等が挙げられるが、水素に対する化学的安定性から、リン酸イオンが好ましい。リン酸イオンは、プロトンが１つ配位したリン酸水素イオン、又はプロトンが２つ配位したリン酸二水素イオンの形態であってもよい。本発明におけるオキソアニオンは、例えば、縮合が起こっていない単量体の形態で金属イオンに配位しており、これによりプロトン濃度が高い状態で保持され、水分に対する安定性にも優れる。
【００１５】
また、本発明におけるプロトン配位性分子は、分子内にプロトンを配位するための配位点を好ましくは２つ以上持った分子である。イオン伝導性の観点では、プロトンの配位と放出とのバランスに優れた配位点を持ったイミダゾール、トリアゾール、ベンズイミダゾール、ベンズトリアゾール、及びこれらの誘導体が好ましい。ここで誘導体とは、化学構造の一部を他の原子又は原子団で置き換えたものを意味し、その具体例としては、イミダゾールに対して、２−メチルイミダゾール、２−エチルイミダゾール、ヒスタミン、ヒスチジン等が挙げられる。
【００１６】
また、本発明におけるプロトン配位性分子としては、例えば、一般式R-NH2で表される第一級アミン、一般式R1(R2)-NHで表される第二級アミン、一般式R1(R2)(R3)-Nで表される第三級アミンが挙げられる。ここで、R、R1、R2、R3は、それぞれ独立に、アルキル基、アリール基、脂環式炭化水素基、及び複素環基のうちのいずれかである。
【００１７】
このような第一級アミンとしては、例えば、メチルアミン、エチルアミン、プロピルアミン等の低級アルキルアミン、アニリン、トルイジン等の芳香族アミンが挙げられる。
第二級アミンとしては、例えば、ジメチルアミン、ジエチルアミン、ジプロピルアミン等のジ低級アルキルアミン、Ｎ−メチルアニリン、Ｎ−メチルトルイジン等の芳香族二級アミン等が挙げられる。
【００１８】
第三級アミンとしては、例えば、トリメチルアミン、トリエチルアミン等のトリ低級アルキルアミンが挙げられる。また、本発明におけるプロトン配位性分子として、例えば、エチレンジアミン、そのＮ−低級アルキル誘導体（例えばテトラメチルエチレンジアミン）等の炭素直鎖ジアミンを挙げることができる。
【００１９】
さらには、本発明におけるプロトン配位性分子として、ピロリジン、Ｎ−低級アルキルピロリジン（例えばＮ−メチルピロリジン）、ピペリジン、Ｎ−低級アルキルピペリジン（例えばＮ−メチルピペリジン）、モルホリン、Ｎ−低級アルキルモルホリン（例えばＮ−メチルモルホリン）等の飽和環状アミンを挙げることができる。
【００２０】
またさらには、本発明におけるプロトン配位性分子として、ピペラジン、Ｎ−低級ジアルキルピペラジン（例えば、Ｎ、Ｎ−ジメチルピペラジン）、１、４−ジアザビシクロ [２.２.２]オクタン（別名：トリエチレンジアミン）等の飽和環状ジアミン等を挙げることができる。
【００２１】
本発明におけるプロトン伝導体は、金属イオン、オキソアニオン、及びプロトン配位性分子を含むが、これら構成要素が効率的に配位高分子を形成するためには、金属イオン１モルに対して、オキソアニオンで１〜４モル、プロトン配位性分子で１〜３モルの配合比率であることが望ましい。オキソアニオン、プロトン配位性分子が１モルより少ないと配位高分子を形成しないことがあり、またオキソアニオンを４モルより多く配合した場合とプロトン配位性分子を３モルより多く配合した場合では、プロトン伝導体が固体状にならず、さらに非常に高い吸湿性を示し、形状安定性が著しく低下してしまうことがある。
【００２２】
本発明におけるプロトン伝導体は、金属イオン源としての金属酸化物、オキソ酸、プロトン配位性分子を混合攪拌することで得られる。前記混合攪拌工程では、各原料を溶解又は均一に分散可能な溶媒を用いることができるが、製造コストの観点から無溶媒反応によって行うことが好ましい。また上記製造工程において、上記プロトン伝導体を２００℃よりも高い温度で熱処理すると、含まれるリン酸イオンの縮合が起こることがあるため、２００℃以下の温度で行うことが好ましい。
【００２３】
本発明におけるプロトン伝導体は、金属イオン、オキソアニオン、及びプロトン配位性分子に加えて、添加材料を含んでいてもよい。この添加材料としては、例えば、金属酸化物、有機ポリマー、及びアルカリ金属イオンから成る群から選ばれる１種以上が挙げられる。これらの添加材料を含む場合、プロトン伝導体の高温（例えば１００℃以上）における性能を損なうことなく、低温（例えば１００℃未満）におけるイオン伝導率が一層高くなる。
【００２４】
添加材料の添加量は、金属イオン、オキソアニオン、及びプロトン配位性分子の合計重量を１００重量部としたとき、１〜２０重量部の範囲が好ましく、添加材料が金属酸化物又は有機ポリマーである場合は、５〜２０重量部の範囲が好ましい。添加量がこの範囲内である場合、プロトン伝導体の高温（例えば１００℃以上）における性能を損なうことなく、低温（例えば１００℃未満）におけるイオン伝導率が一層高くなる。
【００２５】
前記金属酸化物としては、例えば、SiO2、TiO2、Al2O3、WO3、MoO3、ZrO2、及びV2O5から成る群から選ばれる１種以上が挙げられる。これらの金属酸化物を用いる場合、プロトン伝導体の高温（例えば１００℃以上）における性能を損なうことなく、低温（例えば１００℃未満）におけるイオン伝導率が一層高くなる。金属酸化物の粒子径は、５〜５００ｎｍの範囲が好ましい。粒子径がこの範囲内である場合、プロトン伝導体の高温（例えば１００℃以上）における性能を損なうことなく、低温（例えば１００℃未満）におけるイオン伝導率が一層高くなる。なお、粒子径とは、金属酸化物の粒子を電子顕微鏡（ＳＥＭ）を用いて撮影し、得られた画像を画像解析する方法で得られる値である。
【００２６】
前記有機ポリマーは、酸性官能基を有することが好ましい。酸性官能基を有する有機ポリマーを用いる場合、プロトン伝導体の高温（例えば１００℃以上）における性能を損なうことなく、低温（例えば１００℃未満）におけるイオン伝導率が一層高くなる。酸性官能基としては、例えば、カルボキシル基（−ＣＯＯＨ）、スルホン酸基（−ＳＯ３Ｈ）、及びホスホン酸基（−ＰＯ３Ｈ２）のいずれかが挙げられる。有機ポリマーのｐＨは、４以下の範囲が好ましい。ｐＨがこの範囲内である場合、プロトン伝導体の高温（例えば１００℃以上）における性能を損なうことなく、低温（例えば１００℃未満）におけるイオン伝導率が一層高くなる。
【００２７】
前記有機ポリマーとしては、例えば、図１に示すポリアクリル酸（ＰＡＡ）、ポリビニルホスホン酸（ＰＶＰＡ）、ポリスチレンスルホン酸（ＰＳＳＡ）、デオキシリボ核酸（ＤＮＡ）等が挙げられる。
【００２８】
アルカリ金属イオンとしては、例えば、Li、Na、K、Rb、及びCsから成る群から選ばれる１種以上の金属イオンが挙げられる。これらのアルカリ金属イオンを用いる場合、プロトン伝導体のイオン伝導率が、低温（例えば１００℃未満）、及び高温（例えば１００℃以上）において一層高くなる。
【００２９】
上記の添加剤を含む場合、本発明におけるプロトン伝導体は、例えば、金属イオン源としての金属酸化物、オキソ酸、プロトン配位性分子、及び添加剤を混合攪拌することで得られる。混合攪拌においては、全原料を一度に混合攪拌することが好ましい。
【００３０】
前記混合攪拌工程では、各原料を溶解又は均一に分散可能な溶媒を用いることができるが、製造コストの観点から無溶媒反応によって行うことが好ましい。また上記製造工程において、上記プロトン伝導体を２００℃よりも高い温度で熱処理すると、含まれるリン酸イオンの縮合が起こることがあるため、２００℃以下の温度で行うことが好ましい。
【００３１】
本発明において、エンジニアリングプラスチックとは、１００℃以上でも分解、融解、破損しない耐熱性と、５００ｋｇ／ｃｍ２以上の引張り強さと、２００００ｋｇ／ｃｍ２以上の曲げ弾性率との全ての特性を満たす樹脂を意味する。エンジニアリングプラスチックとしては、例えば、ポリカーボネート、ポリフッ化ビニリデン、ポリエーテル、ポリエーテルケトン、ポリイミド、ポリエーテルイミド、及びこれらの誘導体等が挙げられる。
【００３２】
本発明において、プロトン伝導体と樹脂フィラーとの重量比は、１：０．１〜３の範囲内であることが好ましい。
プロトン伝導体に対する樹脂フィラーの重量比が０．１以上であることにより、伝導膜の強度が一層強くなり、脆さが低減するので、伝導膜を薄膜化することが一層容易になる。また、プロトン伝導体に対する樹脂フィラーの重量比が３以下であることにより、伝導膜中でプロトン伝導性粒子が伝導パスを形成し易くなり、伝導膜のプロトン伝導性が一層高くなる。
【００３３】
本発明の伝導膜は、例えば、以下の方法で製造できる。
(i) プロトン伝導体の粉末と、樹脂フィラー溶液とを混合し、混合液を調製する。ここで、樹脂フィラー溶液における樹脂フィラーの濃度は特に限定されないが、例えば、０．５〜３０ｗｔ％とすることができる。また、樹脂フィラー溶液における溶媒は特に限定されないが、例えば、１−メチル−２−ピロリドン、アセトン、エタノール、ジメチルアセトアミド、それらから選択される２種以上の混合溶媒等が挙げられる。
【００３４】
プロトン伝導体と樹脂フィラー溶液とを混合した後、プロトン伝導体の粉末を粉砕し、さらに微細化することができる。
(ii)混合液を低圧環境に置き、脱泡する。また、溶媒の一部を蒸発させて、混合液における樹脂フィラーの濃度を適切な濃度にまで高める。なお、この(ii)の工程は省略してもよい。
【００３５】
(iii)混合液を平坦な板の表面にキャストする。その後、溶媒が蒸発すると、伝導膜が得られる。なお、伝導膜の膜厚は、単位面積当りのキャスト量により調整できる。板の周囲に堤を設け、板上に混合液を多く保持すれば、膜厚が大きい伝導膜を得ることができる。なお、混合液から伝導膜を形成する方法としては、キャスト法以外の他の周知の方法を用いてもよい。
【００３６】
伝導膜の膜厚は、例えば、５００μｍ以下とすることができ、好ましくは１００μｍ以下とすることができる。膜厚を上記の範囲内とすると、膜抵抗が一層低下する。また、伝導膜の膜厚は、例えば、１μｍ以上とすることができ、好ましくは１０μｍ以上とすることができる。この場合、伝導膜の膜強度が一層向上する。
【００３７】
本発明の燃料電池は、上記伝導膜を電解質として使用したものである。
（実施例）
１．プロトン伝導体Ｘ１の製造
酸化亜鉛２１０ｍｇ、８５％リン酸５３０μＬ、及びイミダゾール３５０ｍｇを乳鉢に量り取り、大気雰囲気下、常温で１５分間攪拌混合した。その後、８０℃で１５時間乾燥させて、白色粉末（プロトン伝導体Ｘ１）を得た。
【００３８】
プロトン伝導体Ｘ１における金属イオンの種類、プロトン配位性分子の種類、及び配合比率を表１に示す。
【００３９】
【表１】
0006618242.tif 000002
この粉末のＸ線結晶構造解析を行い、亜鉛イオンにリン酸イオンが配位した１次元の配位高分子とイミダゾールは上記配位高分子のリン酸イオンとプロトンを介して水素結合した結晶構造であることを確認した。Ｘ線結晶構造解析の結果を図２に示す。さらに31Ｐ−ＭＡＳ−ＮＭＲ測定を実施し、粉末中に縮合リン酸が存在しないことを確認した。
【００４０】
また、プロトン伝導体Ｘ１に対し、粉末Ｘ線回折測定を行い、格子パラメータを測定した。粉末Ｘ線回折測定の条件は以下のとおりである。格子パラメータの測定結果を表２に示す。
【００４１】
Ｘ線源：CuKα線
測定範囲：５°≦２θ≦４０°
ステップ幅：０．０４°
【００４２】
【表２】
0006618242.tif 000003
２．プロトン伝導体Ｘ２の製造
プロトン伝導体Ｘ１の製造方法と基本的には同様の製造方法であるが、金属イオンの種類、プロトン配位性分子の種類、及び配合比率を変え、表１に示す水準のプロトン伝導体Ｘ２を製造した。そして、プロトン伝導体Ｘ２について、Ｘ線結晶構造解析、及び格子パラメータの測定を行った。格子パラメータの測定結果を上記表２に示す。
【００４３】
３．伝導膜Ｙ１の製造
以下のようにして、伝導膜Ｙ１を製造した。
(i) プロトン伝導体Ｘ１の粉末と、樹脂フィラー溶液とを混合し、混合液を調製した。ここで用いた樹脂フィラー溶液における樹脂フィラーの種類、溶媒の種類、及び樹脂フィラーの濃度は、表３に示すとおりである。また、調製した混合液における、プロトン伝導体Ｘ１に対する樹脂フィラーの重量比は、表３に示すとおりである。
【表３】
0006618242.tif 000004
【００４４】
なお、表３における「樹脂フィラー」の列が樹脂フィラーの種類を表し、「溶媒」の列が溶媒の種類を表し、「樹脂濃度」の列が樹脂フィラー溶液における樹脂フィラーの濃度を表し、「Ｂ／Ａ比」の列がプロトン伝導体Ｘ１に対する樹脂フィラーの重量比を表す。
【００４５】
(ii)混合液を低圧環境に置き、脱泡した。また、溶媒の一部を蒸発させて、混合液における樹脂フィラーの濃度を調整した。
(iii)混合液を平坦な板の表面にキャストした。その後、溶媒が蒸発すると、伝導膜Ｙ１が得られた。伝導膜Ｙ１の膜厚は、表３における「膜厚」の列に示すように、５０μｍであった。この膜厚は、マイクロメーターで測定した値、もしくは光学顕微鏡や走査型電子顕微鏡での観察に基づき求めた値である。なお、キャストする混合液の量を少なくすれば、伝導膜Ｙ１の膜厚を薄くすることができ、キャストする混合液の量を多くすれば、伝導膜Ｙ１の膜厚を厚くすることができる。
【００４６】
４．伝導膜Ｙ２〜Ｙ１２の製造
伝導膜Ｙ１の製造方法と基本的には同様の製造方法であるが、プロトン伝導体の種類、樹脂フィラーの種類、樹脂フィラー溶液における溶媒の種類、樹脂フィラー溶液における樹脂フィラーの濃度、及び混合液におけるプロトン伝導体に対する樹脂フィラーの重量比を種々に変えて、表３に示す伝導膜Ｙ２〜Ｙ１２を製造した。
【００４７】
ただし、伝導膜Ｙ８とＹ１２は、プロトン伝導体に樹脂フィラー溶液を混合せず、プロトン伝導体の粉のみを直径２０ｍｍの円形の型に入れ、室温にて円と垂直な方向から３７０ＭＰａの力でプレス成形することで作製した膜である。
【００４８】
伝導膜Ｙ２〜Ｙ１２の膜厚は、表３における「膜厚」の列に示す値である。伝導膜Ｙ２〜Ｙ７の膜厚は、１００μｍ以下とすることができた。なお、伝導膜Ｙ２〜Ｙ１２のいずれにおいても、まず、膜厚１００μｍ以下の薄膜形成を試みたが、伝導膜Ｙ８〜Ｙ１２では、材質が脆すぎるため、そのような薄膜形成が不可能であった。そのため、伝導膜Ｙ８、Ｙ１０、Ｙ１２については、膜厚が１０００μｍである膜を形成した。
【００４９】
５．伝導膜Ｙ１〜Ｙ１２の評価
（１）膜抵抗の測定
伝導膜Ｙ１〜Ｙ１２を、図３に示すような直径１０ｍｍの円形のシートに切り出し、電解質１とした。そして、電解質１の両側から、直径９ｍｍの板状の白金担持カーボン電極３、５を１２０℃にて１３０ｋｇの荷重をかけて圧着し、図４に示す燃料電池の単セル７を製造した。
【００５０】
上記のように製造した単セル７に対して、交流インピーダンス測定を行い、膜抵抗を測定した。測定は、１２０℃の温度、窒素ガス気流下、無加湿の条件で行い、０．１Ｈｚ〜１ＭＨｚの周波数領域、電圧振幅は１０ｍＶの条件で行った。測定結果を上記表３における「膜抵抗」の列に示す。表３に示されているように、伝導膜Ｙ１〜Ｙ７の膜抵抗は顕著に低かった。
（２）膜強度の測定
伝導膜Ｙ１〜Ｙ１２について、膜強度を測定した。その測定方法は以下のとおりである。
【００５１】
使用機器として、エー・アンド・ディー社製のテンシロンＲＴＣ−１３１０Ａ型を用いた。試験片幅は１０ｍｍとし、試験片長さは３５ｍｍとした。測定は室温で実施し、試験片の長さ方向に１０ｍｍ／ｍｉｎの速度で引っ張り、試験片の伸びに対する応力を測定し、その値から引張強度を算出した。この引張り強度を膜強度とした。
【００５２】
膜強度の測定結果を上記表３における「膜強度」の列に示す。表３に示されているように、伝導膜Ｙ１、Ｙ２、Ｙ４での膜強度は顕著に高かった。なお、表３における「膜強度」の列での「×」は、膜が脆すぎて膜強度を測定できなかったことを表す。
（３）１２０℃での耐熱試験
伝導膜Ｙ１〜Ｙ１２について、１２０℃での耐熱試験を行った。その試験方法と、耐熱性の良否の判断基準とはそれぞれ以下のとおりである。
【００５３】
窒素雰囲気での熱重量分析を行い、１２０℃まで試料を加熱した際の重量減少を測定した。その結果、（イ）熱分解による重量減少が観察されず、且つ（ロ）ホットプレート上にて膜を１２０℃に加熱した際に破損が生じない、という２つの条件を満たすものについては耐熱性を良好と判断し、上記（イ）、（ロ）のうち一方でも満たさなければ、耐熱性がないと判断した。  
【００５４】
耐熱試験の結果を上記表３における「耐熱試験」列に示す。表３に示されているように、伝導膜Ｙ１〜Ｙ７の耐熱性は顕著に高かった。
６．伝導膜Ｙ１〜Ｙ７が奏する効果
（１）伝導膜Ｙ１〜Ｙ７は、上述したように、高温下においても膜抵抗が低い。そのため、伝導膜Ｙ１〜Ｙ７から成る電解質を備えた燃料電池は、高温（例えば１００℃以上）の条件でも使用できる。そのことにより、燃料電池の温度を高温として、電極触媒の被毒抑制をすることができる。また、燃料電池の温度を高温とすることで、排熱効率を向上させることができる。
【００５５】
（２）伝導膜Ｙ１〜Ｙ７は、イオン伝導において水を媒介としない。そのため、伝導膜Ｙ１〜Ｙ７から成る電解質を備えた燃料電池は、無加湿又は低加湿条件で使用できる。また、電解質の水分を管理するシステムが不要となる。
【００５６】
（３）伝導膜Ｙ１〜Ｙ７は固体状態であるため、伝導膜Ｙ１〜Ｙ７から成る電解質を備えた燃料電池では、液体の染み出しの問題、及び、染み出した液体が電極で反応することによる劣化や、混成電位により出力が低下してしまう問題が生じない。
【００５７】
（４）伝導膜Ｙ１〜Ｙ７は、容易に薄膜化することができ、膜強度が高く、高温耐熱性が高い。
【符号の説明】
【００５８】
１・・・電解質、３、５・・・白金担持カーボン電極、７・・・燃料電池の単セル
【図１】
0006618242.tif 000005
【図２】
0006618242.tif 000006
【図３】
0006618242.tif 000007
【図４】
0006618242.tif 000008